ЛЕГИРОВАННЫЙ ТИТАНАТ

2
1. Способ образования наночастиц на основе легированного TiO путем нагревания и перемешивания неводной композиции, содержащей:
i. полярный растворитель, содержащий органическое соединение, в химической структуре которого присутствует один или более атомов кислорода,
ii. галогенид титана(IV) и
iii. предшественник легирующего вещества, выбранный из галогенидов переходных металлов и галогенидов лантаноидов.
2. Способ по п. 1, где органическое соединение выбрано из спиртов, простых эфиров, альдегидов и кетонов.
3. Способ по п. 1 или 2, где полярный растворитель включает этанол, бензиловый спирт или их смесь.
4. Способ по любому из предыдущих пунктов, где предшественник легирующего вещества выбран из галогенидов ниобия, иттербия, гафния и циркония.
5. Способ по любому из предыдущих пунктов, где предшественник легирующего вещества выбран из хлоридов переходных металлов и хлоридов лантаноидов.
6. Способ по любому из предыдущих пунктов, где стехиометрическое соотношение между галогенидом, представляющим собой предшественник легирующего вещества, и галогенидом титана(IV) составляет 5-30%, предпочтительно 5-25%, еще более предпочтительно 8-22%.
7. Способ по любому из предыдущих пунктов, где галогенид титана(IV) представляет собой хлорид титана(IV).
8. Способ по любому из предыдущих пунктов, где нагревание и перемешивание осуществляют до помутнения композиции.
9. Способ по любому из предыдущих пунктов, где нагревание композиции осуществляют при 50-120°C в течение периода, составляющего 6-48 часов, предпочтительно при 65-100°C, наиболее предпочтительно при 75-85°C.
2
10. Способ по любому из предыдущих пунктов, дополнительно включающий стадию осаждения указанных наночастиц на основе TiO из композиции.
2
11. Способ образования пленки на основе легированного TiO, включающий:
a. обеспечение наночастиц, полученных с помощью способа по любому из предыдущих пунктов, на верхней поверхности подложки и
b. спекание наночастиц при 50-300°C, более предпочтительно при 60-200°C, еще более предпочтительно при 70-150°C в течение 10-45 минут.
12. Способ по п. 11, где спекание наночастиц осуществляют в присутствии кислорода.
13. Способ по п. 11 или 12, где обеспечение наночастиц на верхней поверхности подложки включает:
a. диспергирование наночастиц в полярной жидкой среде и
b. нанесение дисперсии наночастиц на верхнюю поверхность подложки.
14. Способ по п. 13, дополнительно включающий стадию добавления стабилизирующего средства в полярную среду, до или после стадии a, но до стадии b.
15. Способ по п. 14, где стабилизирующее средство представляет собой диизопропоксид-бис(ацетилацетонат) титана.
16. Способ по любому из пп. 13-15, где полярная жидкая среда содержит этанол.